Brevet FR2026847A1 — publié le 19700925

La présents Invention concerne la production d'images d'argent. Elle concerne plus spécialement la production d'images d'argent présentant des propriétés nouvelles et exceptionnelles. Le développement chimique ordinaire des émulsions photographiques couran-5 tes à l'halogénure d'argent permet d'obtenir des images dont la conductance électrique est faible ou nulle et qui présente une résolution tri-dimension-nelle relativement réduite. On peut utiliser avec avantage une image conductrice d'argent dans le domaine des circuits imprimés et l'un des avantages de cette conductlvité électrique réside, par exemple, dans la suppression de 1Q la couche d'aluminium des éléments photorésistants et la possibilité de réaliser l'image d'argent directement sur une pastille. Une image conductrice d'argent caractérisée par une résolution tri-dlmensionnelle élevée se prête par exemple de manière avantageuse à l'écriture de motifs non conducteurs. En conséquence, la présente invention a pour objet essentiel; une méthode 15 permettant d'obtenir des images d'argent électriquement conductrices. La présente invention a également pour objet une méthode permettant d'obtenir des Images d'argent électriquement conductrices, présentant une résolution trl-dimensionnelle élevée. La présente Invention a également pour objet une émulsion appropriée à 20 l'emploi des méthodes ci-dessus mentionnées. D'une manière générale, et conformément à la présente Invention, 11 s'agit d'une nouvelle émulsion photographique composée de bromure d'argent et contenant de l'iodure de cadmium. En outre, conformément à la présente invention, il s'agit d'une méthode d'obtention d'images d'argent électriquement conductrices 25 gr&ce & l'emploi d'une émulsion de bromure d'argent et contenant de l'iodure de cadmium appliquée sur un support afin de produire uns image latente sur le support, de développer l'image latente dans un révélateur à haute résolution et d'obtenir ainsi une image d'argent, puis de chauffer ladite image d'argent à une température comprise entre 200*Ç et 450°C dans le but de rendre électri-30 quement conductrice ladite image d'argent. Les objets particuliers et avantages de la présente invention, ci-mention-nés et autres, ressortent de la description plus détaillée ci-après d'un mode de réalisation préconisé de l'invention. Un exemple de réalisation de la présente invention consiste à préparer 3 3 35 une émulsion en mélangeant 12gr de gélatine, 80cm d'eau, 20cm d'une solution 3 de nitrate d'argent à 50%, 20cm d'une solution de bromure de potassium à 37,5% et 0,3S6gr d'iodure de cadmium. On applique 1'émulsion ainsi préparée sur un support, tel que du verre, pour constituer une couche photographique sur laquelle on formera une image photographique latents et ladite image latente 40 sera ensuite développée dans un révélateur à haute résolution, tel que les 69 40039 2 2026847 révélateurs fabriqués par la Société Eastman Kodak, sous la nom de HRP, On a ensuite enduit plusieurs plaquettes de verre de 5 x 5 cm de 1'émulsion préparée comme décrit ci-dessus et on les a exposées par contact avec un masque pendant 55 secondes A 30 cm d'une lampe è arc à faisceaux concentrés. 5 Après exposition, les plaques de verre ont été placées dans le révélateur HRP indiqué ci-dessus pendant 2 minutes environ, puis fixées dans une solution de fixateur, telle que le fixateur rapide Kodak, pendant 3 minutes, afin de garantir le fixage de toutes les surfaces non exposées c'Bat-à-dire d'éliminer tout le bromure d'argent. On a alors séché les plaques développées et on les 10 a chauffé à 450*C pendant environ 1 minute. Après développement et chauffage les Images à l'argent présentaient des conductivités très voisines de celles de l'argent massif. On a constaté que plUtfit que de chauffer l'image révélée à 450*C pendant une minute, on pouvait chauffer les Images à des températures inférieures pen-15 dant des temps plus longs. On a pu ainsi chauffer les Images à 200*C pendant des temps atteignant une heure. Oh a également appliqué 1*émulsion sur différents types de support, tels que des pastilles de silice et on a obtenu les mimes résultats. On a également constaté au cours du chauffage que ai l'on chauffait las 20 Images fixées à environ 35Û*C on obtient un réseau conducteur de filaments d'argent doué d'une résolution tridimensionnelle élevée de l'ordre de quelques centaines de cycles par millimètre, ce réseau présentant une structure feutrée. En chauffant ce réseau à une température supérieure on décroît le pouvoir ré-flecteur du réseau d'argent. L'on pense que le chauffage è une température 25 aussi élevée provoque l'évaporation dé la gélatine de la Burface de la plaque et l'agglutination des filaments d'argent. La température qu'il est nécessaire d'atteindre pour provoquer cette agglutination peut être légèrement suppérieure à celle produite par une source chauffante focalisée telle qu'un faisceau laser. Ainsi donc dans le cas de cette image fixée, 11 est possible d'agir loca-30 lement sur la température de manière suffisante pour modifier la disposition de la structure feutrée et réduire de cette manière le pouvoir réflecteur comme 11 a été dit sans affecter les zfines contiguSs. Bien que l'invention ait été décrite et représentée sous un certain mode de réalisation particulier il va de soi qu'elle peut recevoir aussi bien dans 35 la forme que dans les particularités diverses variantes rentrant dans l'esprit et de la portée de la présente invention. BAD original • 69 40039 3 2026847 REVENDICATIONS 1.- Emulsion photographique au bromure d'argent caractérisée en ce qu'elle comprend une petite quantité d'iodure de cadmium. 2.- Emulsion photographique au bromure d'argent préparée par réaction de 100 parties en poids de nitrate d'argent et 75 parties en poids de bromure de po- 5 tassium, caractérisée en ce qu'elle comprend 3,66 parties en poids d'iodure de cadmium. 3.- Procédé d'obtention d'une image d'argent électriquement conductrice caractérisé en ce qu'il comprend: - la production d'une image photographique latente dans le revêtement 10 appliqué à un support, ledit revêtement comprenant une émulsion de bromure d'argent contenant de l'iodure de cadmium - le développement de ladite image latente dans un révélateur à haute résplution et - le chauffage de ladite image développée à une température comprise entre 15 200°C et 450°C. 4.- Procédé d'obtention d'une image d'argent électriquement conductrice caractérisé en ce qu'il comprend; - la production d'une image photographique latente dans un revêtement appliqué sur un support composé d'une émulsion au bromure d'argent contenant 20 de l'iodure de cadmium, 1'émulsion utilisée étant préparée par réaction de 100 parties en poids de nitrate d'argent et de 75 parties en poids de bromure de potassium et contenant 3,66 parties en poids d'iodure de cadmium. - le développement de ladite image latente dans un révélateur à haute résolution et 25 - le chauffage de ladite image développée à une température comprise . enjre 200°C et 450°C. 5.- Procédé d'obtention d'une image d'argent électriquement conductrice caractérisé par une structure feutrée constituée par un réseau de filaments d'argent comprenant: 30 - la production d'une image photographique latente dans un revêtement appliqué sur un support, ce revêtement étant composé d'une émulsion au bromure d'argent contenant de l'iodure de cadmium, l'émulsion utilisée étant préparée par réaction de 100 parties en poids de nitrate d'argent et 75 parties en poids de bromure de potassium et contenant 3,66 parties en poids d'iodure 69 40039 4 2026847 de cadmium - le développement de ladite image latente dans un révélateur à haute résolution et - le chauffage de ladite image développée à une température d'environ 5 350°C afin de permettre la formation de ladite structure feutrée de filaments d ' argent.